КОМПОЗИЦИЯ ДЛЯ ИЗГОТОВЛЕНИЯ ОГНЕУПОРНЫХ МАТЕРИАЛОВ

1. Композиция для изготовления огнеупорных материалов, отличающаяся тем, что она включает одно или большее количество измельченных огнеупорных компонентов и одно или большее количество вяжущих средств, где
измельченный огнеупорный компонент содержит частицы со средним диаметром >0,3 мкм и
вяжущее средство выбрано из группы, включающей
от 0,05 до 50 мас.% очень тонкоизмельченного вяжущего средства, содержащего частицы со средним диаметром, равным от 10 нм до 0,3 мкм, выбранного из группы, включающей оксид алюминия, диоксид титана, диоксид циркония и/или смешанные оксиды указанных выше оксидов,
от 0 до 20 мас.% неорганического вяжущего средства,
от 0 до 20 мас.% гидравлически осажденного вяжущего средства,
от 0 до 15 мас.% органического не содержащего кремния вяжущего средства
и композиция дополнительно содержит от 0 до 35 мас.% воды, где
доля измельченного огнеупорного компонента равна 100 и выраженные в процентах содержания других материалов в композиции выражаются в пересчете на измельченный компонент.
2. Композиция по п.1, отличающаяся тем, что сумма содержаний измельченного компонента и очень тонкоизмельченных вяжущих средств составляет не менее 70 мас.% в пересчете на полное количество композиции.
3. Композиция по п.1, отличающаяся тем, что очень тонкоизмельченным вяжущим средством является оксид алюминия или диоксид титана, или диоксид циркония.
4. Композиция по любому из пп.1-3, отличающаяся тем, что очень тонкоизмельченное вяжущее средство обладает частицами со средним диаметром, равным от 40 до 300 нм.
5. Композиция по любому из пп.1-3, отличающаяся тем, что очень тонкоизмельченное вяжущее средство получено по пирогенной методике.
6. Композиция по любому из пп.1-3, отличающаяся тем, что измельченный огнеупорный компонент представляет собой одно или большее количество соединений, выбранных из группы, включающей оксид алюминия, оксид магния, алюминат магния, диоксид циркония, оксид кальция, диоксид кремния, силикат магния, силикат кальция, силикат циркония, муллит, алюминат кальция, карбид кремния, нитрид кремния, SiALON, нитрид алюминия, оксинитрид алюминия и оксид хрома.
7. Композиция по любому из пп.1-3, отличающаяся тем, что содержание воды в композиции составляет от 3 до 15 мас.%.
8. Композиция по любому из пп.1-3, отличающаяся тем, что содержание неорганических вяжущих средств в композиции составляет от 0 до 5 мас.%.
9. Композиция по любому из пп.1-3, отличающаяся тем, что содержание гидравлических вяжущих средств в композиции составляет от 0 до 5 мас.%.
10. Композиция по любому из пп.1-3, отличающаяся тем, что содержание органических не содержащих кремния вяжущих средств в композиции составляет от 0 до 5 мас.%.
11. Композиция по любому из пп.1-3, отличающаяся тем, что она содержит от 0,1 до 4 мас.% пирогенного оксида алюминия, обладающего частицами со средним диаметром, равным от 40 до 300 нм, содержит от 3 до 15 мас.% воды и не содержит неорганических, гидравлических и органических не содержащих кремния вяжущих средств.
12. Способ изготовления композиции по любому из пп.1-11, отличающийся тем, что измельченный огнеупорный компонент и очень тонкоизмельченное вяжущее средство смешивают, если это необходимо, то в присутствии воды, неорганических, гидравлических и/или органических не содержащих кремния вяжущих средств.
13. Способ по п.12, отличающийся тем, что очень тонкоизмельченное вяжущее средство прибавляют в форме водной дисперсии.
14. Способ по п.13, отличающийся тем, что водная дисперсия содержит добавки для регулирования рН и/или увеличения дзета-потенциала.
15. Способ по п.13 или 14, отличающийся тем, что водная дисперсия обладает содержанием очень тонкоизмельченного вяжущего средства, равным не менее 15 мас.%.
16. Способ изготовления сырца, отличающийся тем, что композицию по любому из пп.1-11 уплотняют при температуре от 10 до 50°С и затем при температуре от >50 до 200°С путем сушки и/или путем прибавления коагулирующего агента.
17. Способ по п.16, отличающийся тем, что содержание коагулирующего агента составляет от 0,05 до 5 мас.% в пересчете на композицию.
18. Способ по п.16 или 17, отличающийся тем, что коагулирующим агентом является оксид магния.
19. Сырец, получаемый способом по любому из пп.16-18.
20. Способ изготовления формованных и неформованных огнеупорных материалов, отличающийся тем, что сырец по п.19 обрабатывают при температуре от >200 до 2000°С.
21. Способ изготовления формованных и неформованных огнеупорных материалов, отличающийся тем, что композицию по любому из пп.1-11 уплотняют при температуре от 10 до 50°С и затем при температуре от >50 до 200°С путем сушки и/или путем прибавления коагулирующего агента, и уплотненный продукт обрабатывают при температуре от >200 до 2000°С.